ПРИМЕНЕНИЕ ВОДНЫХ ГИБРИДНЫХ СВЯЗУЮЩИХ И АЛКИДНЫХ СИСТЕМ В СРЕДСТВАХ ДЛЯ ПОКРЫТИЙ

1. Водное гибридное связующее, содержащее водную полимерную дисперсию, получаемая посредством радикальной эмульсионной полимеризации:
(a) по меньшей мере одного α,β-этиленненасыщенного мономера (М),
(b) а также при необходимости по меньшей мере одного другого мономера (М1), с образованием полимера (Р),
(c) при необходимости последующей химической дезодорации и
(d) добавления по меньшей мере одной водорастворимой алкидной смолы со среднемассовой молекулярной массой от 5000 до 40000 Да или по меньшей мере одной водной алкидной, соответственно полиуретаналкидной эмульсии, соответственно дисперсии, отличающееся тем, что алкидную смолу или алкидную, соответственно полиуретаналкидную эмульсию, соответственно дисперсию, добавляют:
i. при комнатной температуре непосредственно после полимеризации мономеров М и М1 и при необходимости выполненной химической дезодорации, или
ii. после полимеризации мономеров М и М1 и последующего перемешивания в течение промежутка времени от 0 до 2 часов, или
iii. после химической дезодорации и последующего перемешивания в течение промежутка времени от 0 до 2 часов,
причем температура добавления по пункту (ii), соответственно (iii) составляет от 60 до 99°С, предпочтительно от 70 до 95°С, в частности от 80 до 90°С,
а также содержащую от 0,01 до 5% масс. фотоинициатора.
2. Водное гибридное связующее по п. 1, отличающееся тем, что фотоинициатор добавляют к охлажденной до комнатной температуры (23°С) полимерной дисперсии.
3. Водное гибридное связующее по п. 1 или 2, отличающееся тем, что базовые мономеры М1, выбирают из группы, включающей:
н-бутилакрилат, метилметакрилат,
н-бутилакрилат, метилметакрилат, стирол,
н-бутилакрилат, стирол, бутил(мет)акрилат,
н-бутилакрилат, этилгексилакрилат, стирол,
н-бутилакрилат, стирол, и
н-бутилакрилат, н-бутил(мет)акрилат, метилметакрилат.

4. Водное гибридное связующее по п. 1 или 2, отличающееся тем, что в комбинации с мономерами М1 используют в качестве мономеров М2 акриловую кислоту, метакриловую кислоту, акриламид, метакрил-амид, ацетоацетоксиэтилметакрилат, 2-уреидометакрилат, продукт Bisomer или их смеси.
5. Водное гибридное связующее по п. 1 или 2, отличающееся тем, что полимерная дисперсия содержит от 5 до 60% масс. (в расчете на твердое вещество) по меньшей мере одной водорастворимой алкидной смолы или водной алкидной, соответственно полиуретаналкидной эмульсии, в пересчете на общую массу гибридного связующего.
g
6. Водное гибридное связующее по п. 1 или 2, отличающееся тем, что температура стеклования T акрилатного компонента акрилаталкидной полимерной дисперсии (PD) ниже 50°С, но выше 20°С.
7. Водная алкидная система, содержащая по меньшей мере одну водорастворимую алкидную смолу или водную алкидную, соответственно полиуретаналкидная эмульсию, соответственно дисперсию, а также от 0,01 до 5% масс. фотоинициатора.
8. Средство для покрытий в виде водного состава, содержащего:
- по меньшей мере одно предлагаемое в изобретении гибридное связующее по одному из пп. 1-6,
- при необходимости по меньшей мере один неорганический наполнитель и/или неорганический пигмент,
- обычный вспомогательный компонент и
- воду до 100% масс.
9. Средство для покрытий в виде водного состава, содержащего:
- по меньшей мере одну предлагаемую в изобретении водную алкидную систему по п. 7,
- при необходимости по меньшей мере один неорганический наполнитель и/или неорганический пигмент,
- обычный вспомогательный компонент и
- воду до 100% масс.
10. Средство для покрытий по п. 8 или 9, отличающееся тем, что оно является лакокрасочным материалом.
11. Способ получения водного гибридного связующего путем получения водной полимерной дисперсии (PD) посредством радикальной эмульсионной полимеризации:
(a) по меньшей мере одного α,β-этиленненасыщенного мономера (М),
(b) а также при необходимости по меньшей мере одного другого мономера (М1), с образованием полимера (Р),
(c) при необходимости последующей химической дезодорации и
(d) добавления по меньшей мере одной водорастворимой алкидной смолы со среднемассовой молекулярной массой от 5000 до 40000 Да или по меньшей мере одной водной алкидной, соответственно полиуретаналкидной эмульсии, отличающийся тем, что алкидную смолу или алкидную, соответственно полиуретаналкидную эмульсию, соответственно дисперсию, добавляют:
i. при комнатной температуре непосредственно после полимеризации мономеров М и М1 и при необходимости выполненной химической дезодорации, или
ii. после полимеризации мономеров М и М1 и последующего перемешивания в течение промежутка времени от 0 до 2 часов, или
iii. после химической дезодорации и последующего перемешивания в течение промежутка времени от 0 до 2 часов,
причем температура добавления по пункту (ii), соответственно (iii) составляет от 60 до 99°С, предпочтительно от 70 до 95°С, в частности от 80 до 90°С,
а также посредством добавления от 0,01 до 5% масс. фотоинициатора.
12. Применение водного гибридного связующего по одному из пп. 1-6 или водной алкидной системы по п. 7 в качестве связующего в лакокрасочных материлах.
13. Применение п. 12, отличающееся тем, что лакокрасочным материалом является бесцветный лак, дисперсионная краска или высокоглянцевая дисперсионная краска.
14. Способ интенсификации начального нарастания твердости покрытия, отличающийся тем, что в покрытие добавляют водное гибридное связующее по одному из пп. 1-6 или водную алкидную систему по п. 7.